ДЕТАЛЬ С ПОКРЫТИЕМ ДЛЯ ГАЗОТУРБИННОГО ДВИГАТЕЛЯ И СПОСОБ ЕЁ ИЗГОТОВЛЕНИЯ

1. Деталь с покрытием для газотурбинного двигателя, содержащая подложку (21) и по меньшей мере один слой (24) на этой подложке, защищающий от алюмосиликатов кальция и магния (SМAS), при этом слой (24) содержит первую фазу (240) из защитного от алюмосиликатов кальция и магния (CMAS) материала и вторую фазу (241), содержащую частицы не смачивающегося материала, диспергированные в первой фазе, причём не смачивающийся материал соответствует материалу или смеси материалов, выбранных из следующих материалов:
2
- CaF,
4
- LnPO, где Ln означает La (лантан), Gd (гадолиний), Sm (самарий), Nd (неодим),
n+1
n
- фазы МАХ MAX, где n = 1, 2, 3; М означает Sc (скандий), Y (иттрий), La (лантан), Mn (марганец), W (вольфрам), Hf (гафний), Zr (цирконий), Ti ( титан), где А означает группы IIIA, IVA, VA. VIA; Х означает C, N,
- AIN,
- BN.
2. Деталь по п. 1, в которой диспергированные в первой фазе (240) частицы не смачивающегося материала имеют средний размер от 10 нм до 10 мкм.
3. Деталь по п. 1 или 2, в которой содержание диспергированных в первой фазе (240) частиц не смачивающегося материала составляет от 1 до 80 об.%.
4. Деталь по п. 3, в которой содержание диспергированных в материале первой фазы (240) частиц не смачивающегося материала изменяется по толщине защитного слоя (24), причём содержание этих частиц постепенно возрастает на участке между первой зоной, прилегающей к подложке (2) упомянутого слоя и второй зоной этого слоя, удалённой от первой зоны.
5. Деталь по любому из пп. 1-4, в которой слой (24), защищающий от алюмосиликатов кальция и магния (SМAS), имеет толщину от 1 до 1000 мкм.
6. Деталь по любому из пп. 1-5, в которой защитный от алюмосиликатов кальция и магния (SМAS) материал первой фазы (240) способен образовывать фазы типа апатит и соответствует одному из следующих материалов или смеси следующих материалов:
2
2
7
- редкоземельные цирконаты REZrO, где RE означает Y (иттрий), La (лантан), Ce (церий), Pr (празеодим), Nd (неодим), Pm (прометий), Sm (самарий), Eu (европий), Gd (гадолиний), Tb (тербий), Dy (диспрозий), НО (гольмий), Er (эрбий), Tm (тулий), Yb (иттербий), Lu (лютеций),
- частично или полностью стабилизированные диоксиды циркония,
4
3
12
- фазы дельта A BO, где А означает У → Lu; В означает Zr, Hf,
2
3
2
2
3
2
- композиты, содержащие YO совместно с ZrO, AlO или TiО,
- гексаалюминаты,
- шпинели,
- редкоземельные моносиликаты и дисиликаты RE, где RE означает Y, La, Ce, Pr, Nd, Pm, Sm, Eu, Gd, Tb, Dy, Ho, Er, Tm, Yb, Lu.
7. Деталь по любому из пп. 1-6, которая дополнительно содержит покрытие (23) в качестве теплового барьера, расположенное между подложкой (21) и слоем (24), защищающим от алюмосиликатов кальция и магния (CMAS).
8. Деталь по любому из пп. 1-7, в которой подложка (21) выполнена из суперсплава на основе никеля или кобальта и содержит на своей поверхности алюминообразованный связующий слой (22) или слой из композитного материала с керамической матрицей или слой из композитного материала с керамической матрицей с покрытием из алюминообразованного связующего слоя.
9. Способ изготовления детали по любому из пп. 1-8, включающий в себя по меньшей мере один этап образования слоя, защищающего от алюмосиликатов кальция и магния (CMAS), непосредственно на подложке (21) или на расположенном на подложке слое (23) теплового барьера, при этом этап образования проводят одним из следующих способов:
- плазменное напыление по меньшей мере одной суспензии, содержащей порошок или предшественник защитного от алюмосиликатов кальция и магния (CMAS) материала и порошок или предшественник не смачивающегося материала,
- напыление высокоскоростным пламенем по меньшей мере одной суспензии, содержащей порошок или предшественник защитного от алюмосиликатов кальции и магния (CMAS) материала и порошок или предшественник не смачивающегося материала,
- плазменное напыление при атмосферном давлении порошка из защитного от алюмосиликатов кальция и магния (CMAS) материала в сочетании с плазменным напылением суспензии или с напылением высокоскоростным пламенем раствора, содержащего предшественник не смачивающегося керамического материала, или порошка не смачивающегося керамического материала в виде суспензии.